(57)【特許請求の範囲】
【請求項１】
高炉湿ダストに、少なくとも、酸化鉄を含む別の粉状酸化鉄含有原料を混合して混合原料とする混合工程と、この混合原料を塊成化して塊成物とする塊成化工程と、この塊成物を連続的に移動する炉床上に載置する装入工程と、この炉床上に載置された塊成物を加熱し脱亜鉛・還元して還元鉄を得る還元工程とを含む還元鉄製造方法において、
余剰炭素率ＳCが下記の式１を満たすように、前記混合原料を作製することを特徴とする高炉湿ダストを用いる還元鉄製造方法。
式１
Ｓｃ≦８−２ＮL
ここに、ＳC＝ＸC−（１２／１６）・ＸOであり、ＮLは、炉床上に載置された塊成物の平均層数である（なお、ＸCは、乾燥後の塊成物中における炭素の質量割合（質量％）であり、ＸOは、乾燥後の塊成物中における、酸化鉄の酸素と酸化亜鉛の酸素との合計質量の割合（質量％）である。）。
【請求項２】
高炉湿ダストに、少なくとも、酸化鉄及び／又は炭素を含む別の粉状原料を混合して混合原料とする混合工程と、この混合原料を塊成化して塊成物とする塊成化工程と、この塊成物を連続的に移動する炉床上に載置する装入工程と、この炉床上に載置された塊成物を加熱し脱亜鉛・還元して還元鉄を得る還元工程とを含む還元鉄製造方法において、
余剰炭素率ＳCが下記の式２を満たすように、前記混合原料を作製することを特徴とする高炉湿ダストを用いる還元鉄製造方法。
式２
Ｓｃ≦８−２ＮL＋０．０２ＹD
ここに、ＳC＝ＸC−（１２／１６）・ＸOであり、ＮLは、炉床上に載置された塊成物の平均層数であり、ＹD＝１００ＸC・B／ＸCである（なお、ＸCは、乾燥後の塊成物中における炭素の質量割合（質量％）であり、ＸOは、乾燥後の塊成物中における、酸化鉄の酸素と酸化亜鉛の酸素との合計質量の割合（質量％）であり、ＸC・Bは、乾燥後の塊成物中における、前記別の粉状原料に含まれていた炭素の質量割合（質量％）である。）。
【請求項３】
前記塊成化工程と前記装入工程との間に、塊成物を、その水分含有率が１．０質量％以下になるまで乾燥する乾燥工程を設けた請求項１又は２に記載の高炉湿ダストを用いる還元鉄製造方法。
【請求項４】
前記混合原料の水分含有率が１．０質量％以下となるよう、前記高炉湿ダストが所定の水分含有率まで乾燥されたものである請求項１又は２に記載の高炉湿ダストを用いる還元鉄製造方法。
【請求項５】
前記装入工程において、前記平均層数ＮLを１．０以下とする請求項１〜４のいずれか１項に記載の高炉湿ダストを用いる還元鉄製造方法。
【請求項６】
請求項１〜５のいずれか１項に記載の還元鉄製造方法の各工程に加えて、前記脱亜鉛された亜鉛成分を粗酸化亜鉛として回収する亜鉛回収工程を設けたことを特徴とする高炉湿ダストを用いる粗酸化亜鉛製造方法。
【発明の詳細な説明】
【０００１】
【発明の属する技術分野】
本発明は、高炉ダストを用いて還元鉄を製造する方法および粗酸化亜鉛を製造する方法（高炉ダストを用いて他の製鉄所ダストを還元処理する方法）に関するものである。
【０００２】
【従来の技術】
高炉ダストには、乾式で集塵された比較的粗粒の乾ダストと、湿式で集塵された微粒の湿ダストがある。乾ダストは、湿ダストに比べ亜鉛含有量が比較的低いため、焼結鉱の原料として再利用しうるものであるが、湿ダストは亜鉛濃度が非常に高いため、高炉原料として再利用するためには、脱亜鉛処理が必須となるものである。
【０００３】
そのため、近年、高炉湿ダストを脱亜鉛処理する方法が種々検討されてきた。なかでも、高炉湿ダストを脱亜鉛するとともに還元処理して鉄源として有効に再利用できるプロセスとして、高炉湿ダストを含む混合原料を塊成化し、これを回転炉床炉で加熱・還元して還元鉄を得る方法（回転炉床炉法）が、生産性が高く、設備コストが低いといった理由から最も有効なプロセスとして実用化されるようになってきた（例えば、特開平１１―２４１１２５号）。
【０００４】
回転炉床炉法による、高炉湿ダストの脱亜鉛・還元処理の概略は以下の通りである（図５参照）。高炉湿ダストＡは、高炉炉頂排ガス中の微粒のダストを湿式集塵機により捕集したものであるため、多量の水分を含む。そのため、搬送を容易にする目的で脱水後、ロータリドライヤや流動層乾燥機などにより乾燥されるが、大気開放型のダンプトラック等による搬送が必要な場合には、乾燥しすぎると搬送時に発塵することから、通常１０〜３０質量％程度の水分量に調整されている。
【０００５】
また、高炉湿ダストＡは、酸化鉄、酸化亜鉛の他、高濃度に炭素分（Ｃ）を含有しており（通常２０〜４０質量％）、高炉湿ダストＡを単独で塊成化して加熱・還元すると、酸化鉄および酸化亜鉛を還元してなお余剰のＣが多量に残存する。そのため、高炉湿ダストＡに、酸化鉄源として鉄鉱石や他の製鉄所ダスト等の粉状酸化鉄含有原料Ｂを追加し、必要によりさらに水分やバインダを添加し、これを混合機１０２で混合して混合原料とする（混合工程）。この混合原料を造粒機１０３で生ペレットに造粒する（塊成化工程）。この生ペレットを乾燥機１０４で所定水分量以下になるまで乾燥し、乾燥ペレットとする（乾燥工程）。乾燥ペレットを装入装置１０５により回転炉床炉１０６の炉床上に１〜２層程度に載置する（装入工程）。ペレットは、炉床の回転に伴って炉内を通過する間に、炉に設けたバーナ１０７で輻射加熱される。この輻射加熱により、ペレット中に残留する水分が完全に除去され、ペレットは約１２００℃以上に昇温される。すると、高炉湿ダスト中のＣにより、ペレット中の酸化鉄や酸化亜鉛が還元される。ペレット中の酸化鉄は還元されて金属鉄となる一方、酸化亜鉛は還元されて金属亜鉛蒸気となり炉の排ガス中に揮発除去される（還元工程）。その結果、回転炉床炉１０６から排出されたペレットは脱亜鉛された還元鉄となり高品位の鉄源が得られる。また、排ガス中に除去された金属亜鉛蒸気は、排ガス中の酸化性成分（ＣＯ2、Ｈ2Ｏ）で酸化されて固相の酸化亜鉛に戻り微粒となるため、集塵器１０８等により回収され、高品位の亜鉛原料（粗酸化亜鉛）として利用できる（亜鉛回収工程）。
【０００６】
上記において、生ペレットを回転炉床炉１０６に装入する前に乾燥するのは、炉内でペレットが加熱されたときに、水分が急激に蒸発することによりペレットが爆裂する、いわゆるバースティングを防止するためである。
【０００７】
本出願人は、特開平１１―１９３４２３号公報において、酸化鉄原料として鉄鉱石を用い、これに石炭などの炭材を添加した混合物からなるペレットを用いる場合、上記炉内でのバースティングを防止し、かつ上記装入工程における、乾燥ペレットのハンドリング強度（落下強度、圧潰強度等）を確保するためには、乾燥ペレット中の水分は１質量％以下になるまで乾燥する必要があることを開示した。
【０００８】
ところが、高炉湿ダストを用いた場合、乾燥ペレット中の水分を１質量％以下になるまで乾燥した後に回転炉床炉に装入しても、炉内でペレットの著しい崩壊や粉化が認められ、多量の粉の発生により成品還元鉄のハンドリングを著しく困難にさせるばかりか、成品還元鉄の金属化率や脱亜鉛率の低下、歩留の低下などの問題に加え、回収された粗酸化亜鉛中に酸化鉄が多量に混入して亜鉛原料としての品位が低下する問題が生じることがわかった（従来技術１）。
【０００９】
ここで、特開２００１―３０３１１５号公報には、未乾燥の高炉湿ダスト等を含む混合物を、圧搾脱水した後に押し出し成形し、この成形体を乾燥することなく回転炉床炉内に装入し、炉内で乾燥、昇温、還元を行うことにより還元鉄を製造する方法が開示されている。この方法は、脱水の程度と押し出し成形による成形体の粉体充填率とを制御することにより、炉内での成形体の爆裂（バースティング）を防止するというものである。しかし、後述するように、高炉湿ダストは還元膨張を起すことから、単に水分蒸発時の爆裂を防止するのみでは、成形体の崩壊や粉化を十分に防止することはできない。さらに、この方法は回転炉床炉内で成形体の乾燥を行ってから還元するため、炉内滞留時間を長くする必要があり、炉床面積を増大させる必要があることから還元設備が過大となる欠点がある（従来技術２）。
【００１０】
【発明が解決しようとする課題】
本発明は、上記の問題点を解決するためになされたもので、高炉湿ダストを用いても炉内での塊成物の崩壊や粉化が防止され、高金属化率の成品還元鉄を高歩留で製造できる還元鉄製造方法および高品位の亜鉛原料を得ることができる粗酸化亜鉛製造方法を提供することを目的とする。
【００１１】
【課題を解決するための手段】
本発明者らは、上記の、高炉湿ダストを用いた場合における炉内での塊成物の崩壊や粉化の原因を究明するため、高炉湿ダストを含むペレットの還元後のミクロ組織の観察などを実施した。その結果、塊成物の崩壊や粉化の原因は以下の通りであることを突き止めた。
【００１２】
図６は、成品還元鉄中に含まれる粉を顕微鏡観察したものである。この図から、還元により生成した金属鉄はウィスカ状に成長していることが分かった。そこで、別途、高炉湿ダストのみからなるペレットのサンプルを小型の加熱炉で加熱・還元し、還元後のサンプルを顕微鏡観察した結果、ほぼ同様の金属鉄ウィスカの生成が認められた。高炉湿ダストは粒子が微細であるため還元反応が容易に活性化し金属鉄ウィスカを生成しやすいことから、著しく還元膨張するものであること解明した。
【００１３】
一方、塊成物は回転炉床炉１０６内においてバーナで加熱されるため、バーナ燃焼ガス中の酸化性成分（ＣＯ2、Ｈ2Ｏ）により、塊成物中のＣ分がソリューションロス反応により一部消費され、かつ一旦還元された金属鉄が再酸化されてしまう。そこで、十分な脱亜鉛率および金属化率を得るため、酸化亜鉛と酸化鉄とを完全に金属まで還元するのに必要な理論Ｃ量を超えるＣ量を塊成物に添加することが行われる。しかし、Ｃの添加量が過剰な場合には、金属化がほぼ完了した塊成物中にＣが残存し、そのＣ粒子が上記金属鉄ウィスカの生成と相俟って金属鉄の焼結を阻害することから、塊成物の崩壊、粉化の原因となるものと考えられる。
【００１４】
そこで、本発明は、塊成物中への過剰の炭素量の添加を制限し、あるいは、金属鉄ウィスカの生成原因となる高炉湿ダストの配合量を制限することにより、塊成物の崩壊や粉化を防止することを特徴とするものであり、その要旨は以下の通りである。
【００１５】
請求項１の発明は、高炉湿ダストに、少なくとも、酸化鉄を含む別の粉状酸化鉄含有原料を混合して混合原料とする混合工程と、この混合原料を塊成化して塊成物とする塊成化工程と、この塊成物を連続的に移動する炉床上に載置する装入工程と、この炉床上に載置された塊成物を加熱し脱亜鉛・還元して還元鉄を得る還元工程とを含む還元鉄製造方法において、余剰炭素率ＳCが下記の式１を満たすように、前記混合原料を作製することを特徴とする高炉湿ダストを用いる還元鉄製造方法である。
【００１６】
式１
Ｓｃ≦８−２ＮL
ここに、ＳC＝ＸC−（１２／１６）・ＸOであり、ＮLは、炉床上に載置された塊成物の平均層数である（なお、ＸCは、乾燥後の塊成物中における炭素の質量割合（質量％）であり、ＸOは、乾燥後の塊成物中における、酸化鉄の酸素と酸化亜鉛の酸素との合計質量の割合（質量％）である。）。
【００１７】
請求項２の発明は、高炉湿ダストに、少なくとも、酸化鉄及び／又は炭素を含む別の粉状原料を混合して混合原料とする混合工程と、この混合原料を塊成化して塊成物とする塊成化工程と、この塊成物を連続的に移動する炉床上に載置する装入工程と、この炉床上に載置された塊成物を加熱し脱亜鉛・還元して還元鉄を得る還元工程とを含む還元鉄製造方法において、余剰炭素率ＳCが下記の式２を満たすように、前記混合原料を作製することを特徴とする高炉湿ダストを用いる還元鉄製造方法である。
【００１８】
式２
Ｓｃ≦８−２ＮL＋０．０２ＹD
ここに、ＳC＝ＸC−（１２／１６）・ＸOであり、ＮLは、炉床上に載置された塊成物の平均層数であり、ＹD＝１００ＸC・B／ＸCである（なお、ＸCは、乾燥後の塊成物中における炭素の質量割合（質量％）であり、ＸOは、乾燥後の塊成物中における、酸化鉄の酸素と酸化亜鉛の酸素との合計質量の割合（質量％）であり、ＸC・Bは、乾燥後の塊成物中における、前記別の粉状原料に含まれていた炭素の質量割合（質量％）である。）。
【００１９】
請求項３の発明は、前記塊成化工程と前記装入工程との間に、塊成物を、その水分含有率が１．０質量％以下になるまで乾燥する乾燥工程を設けた請求項１又は２に記載の高炉湿ダストを用いる還元鉄製造方法である。
【００２０】
請求項４の発明は、前記混合原料の水分含有率が１．０質量％以下となるよう、前記高炉湿ダストが所定の水分含有率まで乾燥されたものである請求項１又は２に記載の高炉湿ダストを用いる還元鉄製造方法である。
【００２１】
請求項５の発明は、前記装入工程において、前記平均層数ＮLを１．０以下とする請求項１〜４のいずれか１項に記載の高炉湿ダストを用いる還元鉄製造方法である。
【００２２】
請求項６の発明は、請求項１〜５のいずれか１項に記載の還元鉄製造方法の各工程に加えて、前記脱亜鉛された亜鉛成分を粗酸化亜鉛として回収する亜鉛回収工程を設けたことを特徴とする高炉湿ダストを用いる粗酸化亜鉛製造方法。
【００２３】
【発明の実施の形態】
以下、本発明の実施の形態について図を参照しながら詳細に説明する。
〔実施の形態１〕
図１は、本発明の、高炉湿ダストを用いた還元鉄製造方法（粗酸化亜鉛製造方法）の実施に係る設備構成の概略を示す図である。
【００２４】
前述したように、高炉湿ダストは水分を含むことから擬似粒子化されやすく、多数の擬似粒子を含むことから、事前に解砕しておくことが望ましい。符号１は解砕機であって、ロッドミル、ボールミル、ジョークラッシャなど公知の破砕機や粉砕機を用いることができる。解砕機１で、粒径１ｍｍ超の擬似粒子を含む高炉湿ダストＡを、粒径１ｍｍ超の擬似粒子の割合が、混合原料中に５０質量％以下となるまで解砕する（解砕工程）。
【００２５】
解砕された高炉湿ダストＡに、少なくとも、酸化鉄を含む粉状酸化鉄含有原料Ｂ1（例えば、粉鉄鉱石や転炉ダスト、電気炉ダスト、ミルスケール、ミルスラッジなどの他の製鉄所ダスト類）を添加する。なお、必要があれば水分を添加する。さらに、必要によりでんぷん、ベントナイトなどのバインダを添加しても良い。ここで、粉状酸化鉄含有原料Ｂ1の添加量は、下記に再掲する式（１）を満たすように調節する。
【００２６】
式（１）〔再掲〕
Ｓｃ≦８−２ＮL
ここに、ＳC＝ＸC−（１２／１６）・ＸOであり、ＮLは、炉床上に載置された塊成物（ペレット）の平均層数である（なお、ＸCは、乾燥後の塊成物中における炭素の質量割合（質量％）であり、ＸOは、乾燥後の塊成物中における、酸化鉄の酸素と酸化亜鉛の酸素との合計質量の割合（質量％）である。）。
【００２７】
式（１）中、余剰炭素率Ｓｃは、酸化亜鉛と酸化鉄とを完全に金属まで還元するのに必要な理論Ｃ量を超える余剰のＣ分を意味する。また、炉床上に載置された塊成物（ペレット）の平均層数ＮLは、回転炉床炉に供給される塊成物（ペレット）を炉床上に隙間なく密に充填したと想定したときの塊成物（ペレット）の層厚さを塊成物（ペレット）の平均直径で割った値として定義される。但し、塊成物がペレットでなくブリケットのように球形でないものの場合には、塊成化物が炉床上に載置されたとき最も安定な状態、すなわち塊成物の厚み方向と層厚方向とが一致した状態で、一層に最密充填された場合をＮL＝１とする。したがって、式（１）は、塊成物（ペレット）の平均層数ＮLに応じて許容しうる余剰炭素率ＳCの上限が変化することを表すものである。以上のようにして、高炉湿ダストＡに粉状酸化鉄含有原料Ｂ1を式（１）を満たすように添加する。なお、余剰炭素率ＳCを小さくしすぎると、ペレットの脱亜鉛および金属化が不十分となる。脱亜鉛に比べ鉄の金属化が困難なため、高い金属化率が要求される場合には、余剰炭素率ＳCは、―１以上、望ましくは０以上、特に望ましくは１以上とすることが推奨される。以上のようにして調整された原料をドラムミキサなどの公知の混合機２内で混合して混合原料とする（混合工程）。
【００２８】
この混合原料をパン型ペレタイザ、ドラム型ペレタイザなどの公知の造粒機３で生ペレットに造粒（塊成化）する（造粒工程）。
【００２９】
次いで、この生ペレットをグレート式ドライヤなどの公知の乾燥機４で水分量１質量％以下まで乾燥し、乾燥ペレットとする。緻密な高炉湿ダストの擬似粒子を事前にある程度解砕してから造粒（塊成化）しているため、乾燥時間が短縮される効果がある（乾燥工程）。
【００３０】
乾燥ペレットを公知のパイプ装入装置（例えば、特開２００１−６４７１１号参照）などの装入装置５により、回転炉床炉６内を水平に回転する図示しない炉床上に所定の平均層数（以下、「ペレット平均層数」という。）となるように載置する。炉床上のペレット層はバーナにより上方から輻射加熱されるため、上部から下部にかけて順次昇温する。したがって、ペレット平均層数が多すぎると下層部のペレットの昇温が遅れ脱亜鉛・金属化が不十分となりやすい。そのため所定の還元鉄生産性を維持しようとすると成品還元鉄の品質が低下する一方、品質を維持しようとすると生産性が低下してしまう。したがって、ペレット平均層数は２層以下とすることが好ましい。また、式（１）から明らかなように、ペレット平均層数は、少なくするほどペレットが崩壊・粉化しない余剰炭素率の上限が高くなる。すなわち、Ｃ含有量の高い高炉湿ダストをペレットに多く添加でき、高炉湿ダストの処理量を増加できる。したがって、ペレット平均層数は１層以下とすることがさらに好ましい。ここで、ペレット平均層数を少なくするほどペレットが崩壊・粉化しない余剰炭素率ＳCの上限が高くなる理由は、層数を少なくすることにより、ペレット層下部まで迅速に昇温されてペレット層全体の還元が早期に完了し、金属鉄の焼結時間が十分に確保されてペレット（還元鉄）全体の強度が向上するためである。ただし、ペレット平均層数は、過剰に小さくしすぎると、ペレットの還元に有効に利用されない炉床面積が増大し回転炉床炉の生産性が却って低下してしまうため、０．５層以上とすることが好ましい（装入工程）。
【００３１】
ペレットは、炉床の回転に伴って回転炉床炉６内を通過する間に、炉床の上方に設けたバーナ７で輻射加熱される。この輻射加熱により、ペレット中に残存する水分が完全に除去され、ペレットは約１２００℃以上に昇温され、還元が開始される。高炉湿ダストが還元膨張しても、上記のように、式（１）を満足するように余剰炭素率を制限しているためペレットの崩壊や粉化に至ることがない。
【００３２】
したがって、ペレット中で酸化亜鉛および酸化鉄とＣとが緊密に接触した状態で還元反応が進行するため、高い脱亜鉛率、金属化率の成品還元鉄が高歩留で得られる（還元工程）。
【００３３】
また、炉の排ガス中に含有される酸化亜鉛は、排ガスを冷却した後、バグフィルタなどの公知の集塵機８で回収されるが、炉内でのペレットの粉化量が低減されているため、回収された酸化亜鉛中には鉄分等不純物の混入が少なく、高品位の粗酸化亜鉛が得られ、亜鉛原料としての利用価値が格段に向上する効果もある（亜鉛回収工程）。
【００３４】
〔実施の形態２〕
上記実施の形態１における混合工程において、酸化鉄を含む粉状酸化鉄含有原料Ｂ1に代えて、ないし加えて、炭素を含む粉状炭素含有物質Ｂ2を添加しても良い（図２参照）。酸化鉄を含む粉状酸化鉄含有原料Ｂ1と炭素を含む粉状炭素含有物質Ｂ2とを総称して、酸化鉄及び／又は炭素を含有する粉状原料Ｂという。粉状炭素含有物質Ｂ2としては、石炭粉、コークス粉、石油コークス粉、ＣＤＱ粉、木炭粉、廃材の炭化物粉、高炉乾ダストなどを用いることができる。この場合、酸化鉄及び／又は炭素を含有する粉状原料Ｂ（すなわち粉状酸化鉄含有原料Ｂ1および／又は粉状炭素含有物質Ｂ2）の添加量は、前記式（１）に代えて、下記に再掲する式（２）を満たすように調節する。
【００３５】
式（２）〔再掲〕
Ｓｃ≦８−２ＮL＋０．０２ＹD
ここに、ＳC＝ＸC−（１２／１６）・ＸOであり、ＮLは、炉床上に載置された塊成物の平均層数（ペレット平均層数）であり、ＹD＝１００ＸC・B／ＸCである（なお、ＸCは、乾燥後の塊成物中における炭素の質量割合（質量％）であり、ＸOは、乾燥後の塊成物中における、酸化鉄の酸素と酸化亜鉛の酸素との合計質量の割合（質量％）であり、ＸC・Bは、乾燥後の塊成物中における、前記別の粉状原料に含まれていた炭素の質量割合（質量％）である。）。
【００３６】
式（２）中、ＹD（以下、「炭素置換率」と称す。）は、粉状原料Ｂ中のＣ分により、高炉湿ダスト中のＣ分を置換した度合いを表す。したがって、式（２）は、ペレット平均層数ＮLのみならず炭素置換率ＹDによっても許容しうる余剰炭素率ＳCの上限が変化することを表すものである。
【００３７】
以下、上記実施の形態１と同様に、造粒工程、装入工程を経て、還元工程でペレットが還元される。式（２）から明らかなように、炭素置換率ＹDを高くすることにより、還元の際における、ペレットが崩壊・粉化しない余剰炭素率の上限を高くできる。すなわち、ペレット平均層数ＮLを過剰に小さくすることなく、かつ余剰炭素率を高位に保ちつつペレットの崩壊や粉化を防止できるため、生産性の維持と還元鉄品位の維持を両立することが容易となるものである。ここで、炭素置換率ＹDを高くするほどペレットが崩壊・粉化しない余剰炭素率ＳCの上限が高くなる理由は、以下の通りである。すなわち、高炉湿ダストと置換した粉状原料は、高炉湿ダストより粗粒であるため還元反応が活性化しにくく金属鉄ウィスカも生じにくい。また、高炉湿ダスト中のＣ分は、酸化鉄分等と予めほぼ完全均一混合状態となっているため還元反応が活性化しやすいのに対し、後で添加した粉状原料中のＣ分は、混合工程で混合するものの、完全には均一混合状態とならないため還元反応が活性化しにくく、この点からも金属ウィスカが生じにくくなるからである。
【００３８】
なお、上記実施の形態においては、塊成物としてペレットのみについて説明したが、これに限られるものではなく、ブリケット、板状成形物、円柱状成形体などであっても良い。したがって、塊成化の手段もペレタイザによる造粒に限られず、加圧成形機や押し出し成形機を用いるものであっても良い。また、ブリケットを用いる場合、混合原料の水分が少なくても加圧成形が可能なため、高炉湿ダストとして予め所定の水分含有率まで乾燥したものを用いて水分含有率が１質量％以下の混合原料を作製し、これをそのまま加圧成形してブリケットとしても良い。この場合、塊成化工程と装入工程との間の乾燥工程を省略できる。
【００３９】
【実施例】
〔実施例１〕
表１に示す化学成分を有する高炉湿ダストと転炉集塵ダストとを用い、以下の実験を実施した。高炉湿ダストの水分含有率は１４質量％であった。高炉湿ダストと転炉集塵ダストとの配合率を変化させて混合物を作成し、この混合物をリボン式ミキサで加湿しつつ（水分を添加しつつ）２分間混合して種々の混合原料を作製した。この混合原料を直径１ｍのパン型ペレタイザで直径約１４ｍｍの生ペレットに造粒した。生ペレットの水分含有率は１３〜１４質量％であった。この生ペレットを小型乾燥機で水分含有率１質量％以下まで乾燥し、乾燥ペレットとした。次に、この乾燥ペレットを１２３０℃に維持した小型加熱炉に２層に重ねて装入し、２０〜２５分間保持して加熱・還元して還元鉄とし、上層と下層とに分けて、それぞれの還元鉄の圧潰強度を測定した。加熱・還元中、小型加熱炉内には、実際の回転炉床炉内でのバーナ加熱による炉内雰囲気を想定した、ＣＯ2／Ｎ2＝２０容積％／８０容積％のガスを流通させた。
【００４０】
本実験の結果を図３に示す。図３は、余剰炭素率ＳCと還元鉄の圧潰強度との関係を示すものであり、それぞれ、（ａ）は上層、（ｂ）は下層のペレットについての関係を示す。図３（ａ）、（ｂ）に示す通り、余剰炭素率ＳCの増加とともに還元鉄の圧潰強度がほぼ直線的に低下することがわかった。一方、実操業における還元鉄中の粉率と還元鉄の圧潰強度との関係を調査し、還元中におけるペレットの崩壊・粉化を防止するためには、還元鉄の圧潰強度が１５ｋｇ／ｐ以上必要であることを把握した。したがって、図３（ａ）、（ｂ）の結果を総合的に判断することにより、ペレット平均層数ＮLが２層の場合に、還元中におけるペレットの崩壊・粉化を防止するためには、下層のペレットまで圧潰強度１５ｋｇ／ｐが得られるように、余剰炭素率ＳCを４質量％以下とする必要があることがわかった。一方、ペレット平均層数ＮLが１層の場合には、図３（ａ）の上層のペレットについての結果のみから判断すればよく、還元中におけるペレットの崩壊・粉化を防止するためには、余剰炭素率は６質量％以下とすればよいことがわかった。本実験結果より、前記式（１）が導き出されたものである。なお、本実験の余剰炭素率ＳCの範囲（ＳC≧−０．３）においては脱亜鉛率９５％以上、金属化率８０％以上と十分に高い脱亜鉛率および金属化率が得られた。
【００４１】
【表１】
0003723521.tif 000002
【００４２】
〔実施例２〕
次に、上記実施例１に用いた高炉湿ダストと転炉集塵ダストに加えて、高炉湿ダスト中のＣ分を置換する炭素含有物質として、表２に示す成分を有するＣＤＱダストおよび微粉炭を用いた。高炉湿ダストと転炉集塵ダストとＣＤＱダストまたは微粉炭の配合率を種々変化させて混合物を作成し、以下、実施例１と同様の条件で還元実験を実施した。
【００４３】
本実験の結果を図４に示す。図４は、炭素置換率ＹDと余剰炭素率ＳCとの組み合わせと、得られた還元鉄の圧潰強度が１５ｋｇ／ｐ以上を満足するか否かの関係を示す図であり、それぞれ、（ａ）は上層、（ｂ）は下層のペレットについての結果を示すものである。
【００４４】
この図４（ａ）、（ｂ）より、圧潰強度１５ｋｇ／ｐ以上が得られる余剰炭素率ＳCの上限値は、炭素置換率ＹDの上昇とともにほぼ直線的に増加することがわかった。本実験結果より、前記式（２）が導き出されたものである。なお、図４（ａ）において、符号Ａ（ＹD＝５％、ＳC＝５．６質量％）の条件で還元したペレットの金属化率が８５％であったのに対し、符号Ｂ（ＹD＝１００％、ＳC＝７．５質量％）の条件で還元したペレットの金属化率は９０％に上昇しており、この点から炭素置換率ＹDの上昇により余剰炭素率ＳCの上限が上昇することによる成品還元鉄の品質向上効果が認められる。
【００４５】
【表２】
0003723521.tif 000003
【００４６】
【発明の効果】
以上述べたところから明らかなように、本発明によれば、還元中におけるペレットの崩壊・粉化を効果的に防止することができ、脱亜鉛率、金属化率ともに優れた成品還元鉄を高歩留りで製造できる。また、炉の排ガス中から回収された酸化亜鉛の品位も格段に向上し、利用価値の高い亜鉛原料が得られる効果もある。
【図面の簡単な説明】
【図１】本発明の実施の形態１における、高炉湿ダストを用いた還元鉄製造方法（粗酸化亜鉛製造方法）の実施に係る概略設備構成を示す図である。
【図２】本発明の実施の形態２における、高炉湿ダストを用いた還元鉄製造方法（粗酸化亜鉛製造方法）の実施に係る概略設備構成を示す図である。
【図３】余剰炭素率ＳCと還元鉄の圧潰強度との関係を示す図であり、それぞれ、（ａ）は上層、（ｂ）は下層のペレットについての関係を示す。
【図４】炭素置換率ＹDと余剰炭素率ＳCとの組み合わせと、得られた還元鉄の圧潰強度が１５ｋｇ／ｐ以上を満足するか否かの関係を示す図であり、それぞれ、（ａ）は上層、（ｂ）は下層のペレットについての結果を示すものである。
【図５】従来法の、高炉湿ダストを用いた還元鉄製造方法の実施に係る概略設備構成を示す図である。
【図６】従来法により製造した成品還元鉄中に含まれる粉を顕微鏡観察した図である。
【符号の説明】
１…解砕機
２、１０２…混合機
３、１０３…造粒機
４、１０４…乾燥機
５、１０５…装入装置
６、１０６…回転炉床炉
７、１０７…バーナ
８、１０８…集塵機
Ａ…高炉湿ダスト
Ｂ…粉状原料
Ｂ1…粉状酸化鉄含有原料
Ｂ1…粉状炭素含有物質
【図１】
0003723521.tif 000004
【図２】
0003723521.tif 000005
【図３】
0003723521.tif 000006
【図４】
0003723521.tif 000007
【図５】
0003723521.tif 000008
【図６】
0003723521.tif 000009